【手続補正書】
【提出日】平成30年6月29日(2018.6.29)
【手続補正１】
【補正対象書類名】明細書
【補正対象項目名】００２１
【補正方法】変更
【補正の内容】
【００２１】
蛍光モノマーは、構造（Ｉ）、（ＩＩ）、又は（ＩＩＩ）：
【化１】
2017523276.tif 000001
を有することができ、式中、
ｎは、１〜１０の整数であり；
Ａは、アルキル、アルコキシアルキル、アルキルアミドアルキル、アリール、又は存在せず；Ａが存在しない場合、Ｂは窒素であり、Ｂはイミド窒素に直接結合しており；
Ｂは硫黄又は窒素であり、Ｂが硫黄であるとき、Ｒ１０又はＲ１１のいずれか一つだけが存在し；
Ｄは、酸素、窒素、硫黄、又は存在せず、Ｄが存在しない場合、（ＣＨ２）ｎは環上の炭素に直接結合しており；
Ｒ３及びＲ４は、それぞれ独立して、スルホン酸若しくはその塩、カルボン酸若しくはその塩、アリルオキシ、又はビニルベンジルオキシであり、Ｒ３又はＲ４のうち一方がスルホン酸若しくはその塩、又はカルボン酸若しくはその塩である場合、他方は、アリルオキシ又はビニルベンジルオキシでなければならず；
Ｒ５は、アルキル、アルキルアミノ、ヒドロキシアルキル、又はアリルであり；
Ｒ６及びＲ７は、それぞれ独立してアルキルであり；
Ｒ８は、アリル、アルキル、ビニルベンジル、又は２−ヒドロキシ−３−アリルオキシプロピルであり；
Ｒ９は、水素、アルキル、アルコキシ、ハロゲン、スルホン酸若しくはその塩、ホスホン酸若しくはその塩、ジアルキルアミノ、アリルオキシ、又はビニルベンジルオキシであり；
Ｒ１０及びＲ１１は、それぞれ独立してアルキルであり；
Ｒ１２は、アリル、２−ヒドロキシ−３−アリルオキシプロピル、ビニルベンジル、３−メタクリルアミドプロピル、３−アクリルアミドプロピル、２−アクリルオキシエチル、又は２−メタクリルオキシエチルであり；
Ｘ−はアニオンである。
【手続補正２】
【補正対象書類名】明細書
【補正対象項目名】０１４０
【補正方法】変更
【補正の内容】
【０１４０】
本発明の範囲を逸脱しない範囲内で、上記組成物及び方法に様々な変更をすることができるので、上記記載に含まれる全ての事項は、説明的であり、限定的でなく解釈されることが意図されている。以下、本発明の実施形態の例を列記する。
［１］
一つ又は複数の重合可能な蛍光モノマー単位、及び一つ又は複数の重合可能な非蛍光モノマー単位の重合から導かれた、水分散性蛍光ポリマーと；
溶媒と；
増粘剤と
を含む、蛍光マーキング組成物であって、
前記ポリマーは、２〜２０００ｋＤａの重量平均分子量を有し、
約３１０〜約４００ｎｍの光吸収スペクトル、及び約４００〜約７５０ｎｍの発光スペクトルを有する、
蛍光マーキング組成物。
［２］
前記モノマー単位が、構造（Ｉ）、（ＩＩ）、又は（ＩＩＩ）：
【化９】
2017523276.tif 000002
を有し、式中、
ｎは、１〜１０の整数であり；
Ａは、アルキル、アルコキシアルキル、アルキルアミドアルキル、アリール、又は存在せず；Ａが存在しない場合、Ｂは窒素であり、Ｂはイミド窒素に直接結合しており；
Ｂは硫黄又は窒素であり、Ｂが硫黄であるとき、Ｒ１０又はＲ１１のいずれか一方のみ存在し；
Ｄは、酸素、窒素、硫黄、又は存在せず、Ｄが存在しない場合、（ＣＨ２）ｎは環上の炭素に直接結合しており；
Ｒ３及びＲ４は、それぞれ独立して、スルホン酸若しくはその塩、カルボン酸若しくはその塩、アリルオキシ、又はビニルベンジルオキシであり、Ｒ３又はＲ４のうち一方がスルホン酸若しくはその塩、又はカルボン酸若しくはその塩である場合、他方は、アリルオキシ又はビニルベンジルオキシでなければならず；
Ｒ５は、アルキル、アルキルアミノ、ヒドロキシアルキル、又はアリルであり；
Ｒ６及びＲ７は、それぞれ独立してアルキルであり；
Ｒ８は、アリル、アルキル、ビニルベンジル、又は２−ヒドロキシ−３−アリルオキシプロピルであり；
Ｒ９は、水素、アルキル、アルコキシ、ハロゲン、スルホン酸若しくはその塩、ホスホン酸若しくはその塩、ジアルキルアミノ、アリルオキシ、又はビニルベンジルオキシであり；
Ｒ１０及びＲ１１は、それぞれ独立してアルキルであり；
Ｒ１２は、アリル、２−ヒドロキシ−３−アリルオキシプロピル、ビニルベンジル、３−メタクリルアミドプロピル、３−アクリルアミドプロピル、２−アクリルオキシエチル、又は２−メタクリルオキシエチルであり；
Ｘ−はアニオンである、
項目１に記載の組成物。
［３］
前記モノマー単位が構造（Ｉ）を有し、かつ４−メトキシ−Ｎ−（３−Ｎ’，Ｎ’−ジメチルアミノプロピル）ナフタルイミド塩化ビニルベンジル第四級塩である、項目２に記載の組成物。
［４］
前記モノマー単位が構造（Ｉ）を有し、かつ４−メトキシ−Ｎ−（３−Ｎ’，Ｎ’−ジメチルアミノプロピル）ナフタルイミド  ２−ヒドロキシ−３−アリルオキシプロピルクロリド第四級塩である、項目２に記載の組成物。
［５］
前記モノマー単位が構造（Ｉ）を有し、かつ４−メトキシ−Ｎ−（３−Ｎ’，Ｎ’−ジメチルアミノプロピル）ナフタルイミド塩化アリル第四級塩である、項目２に記載の組成物。
［６］
前記モノマー単位が構造（ＩＩ）を有し、かつＮ−アリル−４−（２−Ｎ’，Ｎ’−ジメチルアミノエトキシ）ナフタルイミドメチルサルフェート第四級塩である、項目２に記載の組成物。
［７］
前記モノマー単位が構造（ＩＩＩ）を有し、かつ５−アリルオキシ−４’−カルボキシ−１，８−ナフトイレン−１’，２’−ベンゾイミダゾール、又は６−ビニルベンジルオキシ−４’−カルボキシ−１，８−ナフトイレン−１’，２’−ベンゾイミダゾールである、項目２に記載の組成物。
［８］
前記モノマー単位が、構造（ＩＶ）又は（Ｖ）：
【化１０】
2017523276.tif 000003
を有し、式中、
Ａは、アルキル、アルコキシアルキル、アルキルアミドアルキル、アリール、又は存在せず；Ａが存在しない場合、Ｅは窒素であり、Ｅはイミド窒素に直接結合しており；
Ｅは硫黄又は窒素であり、Ｅが硫黄であるとき、Ｒ１又はＲ２のいずれか一方のみ存在し；
Ｄは、アルキル、アルコキシアルキル、アルコキシ、アルキルアミドアルキル、アルキルアミノ、ＮＨ、アリール、又は存在せず；
Ｒは、独立して水素又はアルキルであり；
Ｒ１及びＲ２は、それぞれ独立してアルキルであり；
Ｒ３は、アリル、２−ヒドロキシ−３−アリルオキシプロピル、ビニルベンジル、３−メタクリルアミドプロピル、３−アクリルアミドプロピル、２−アクリルオキシエチル、又は２−メタクリルオキシエチルであり；
Ｒ４は、アリル、アクリル、メタクリル、２−ヒドロキシ−３−アリルオキシプロピル、ビニルベンジル、２−アクリルオキシエチル、及び２−メタクリルオキシエチルであり；
Ｒ５は、それぞれ独立して、水素、ハロゲン、−ＮＯ２−、−Ｃ（Ｏ）ＯＨ若しくはその塩、−ＰＯ（ＯＨ）２若しくはその塩、−ＳＯ２（ＯＨ）若しくはその塩、又は−ＳＯ２（ＮＲ２）であり；
Ｘ−はアニオンであり；
Ｚは、−ＣＨ２−、−Ｃ（Ｏ）、−ＣＲ２−、−ＮＲ−、−ＮＲ２＋−、−Ｎ（ＯＨ）−、−Ｏ−、−Ｓ−、−Ｓ（Ｏ）−、又は−ＳＯ２である、
項目１に記載の組成物。
［９］
前記モノマー単位が構造（ＩＶ）を有し、かつスルホン化−Ｎ−（３−Ｎ’，Ｎ’−ジメチルアミノプロピル）ベンゾ（ｋ，ｌ）キサンテン−３，４−ジカルボキシルイミド  ２−ヒドロキシ−３−アリルオキシプロピル第四級塩である、項目８に記載の組成物。
［１０］
前記モノマー単位が構造（ＩＶ）を有し、かつスルホン化−Ｎ−（３−Ｎ’，Ｎ’−ジメチルアミノプロピル）ベンゾ（ｋ，ｌ）キサンテン−３，４−ジカルボキシルイミド塩化ビニルベンジル第四級塩である、項目８に記載の組成物。
［１１］
前記モノマー単位が構造（ＩＶ）を有し、かつスルホン化−Ｎ−（３−Ｎ’，Ｎ’−ジメチルアミノプロピル）ベンゾ（ｋ，ｌ）キサンテン−３，４−ジカルボキシルイミド塩化アリル第四級塩である、項目８に記載の組成物。
［１２］
前記蛍光モノマー単位が構造（Ｖ）を有し、かつＮ−（３−Ｎ’，Ｎ’−ジメチルアミノプロピル）ベンゾ（ｋ，ｌ）キサンテン−３，４−ジカルボキシルイミド塩化アリル第四級塩である、項目８に記載の組成物。
［１３］
前記モノマー単位（Ｇ）が構造（ＶＩ）又は（ＶＩＩ）：
【化１１】
2017523276.tif 000004
を有する、項目１に記載の組成物。
［１４］
前記ポリマーが、蛍光モノマー単位と、重合可能なモノマー単位（Ｑ）、（Ｗ）及び任意の（Ｓ）とのランダムポリマーであり、前記ポリマーは、式ＧａＱｊＷｔ、ＧａＱｖＷｆＳｃ、又はこれらの組み合わせを有し、
Ｇは、蛍光モノマー単位であり；
Ｑは、アクリル酸若しくはその塩、メタクリル酸若しくはその塩、マレイン酸若しくはその塩、クロトン酸若しくはその塩、無水マレイン酸、アクリルアミド、又はアクリルアミドメチルプロパンスルホン酸若しくはその塩であり；
Ｓは、Ｎ−スルホメタクリルアミド、又はＮ−スルホエチルアクリルアミドであり；
Ｑ及びＷの両者は同一ではないという条件の下、Ｗは、アクリル酸若しくはその塩、メタクリル酸若しくはその塩、イタコン酸若しくはその塩、マレイン酸若しくはその塩、無水マレイン酸、クロトン酸若しくはその塩、アクリルアミド、メタクリルアミド、ビニルスルホン酸、スチレンスルホネート、Ｎ−ｔｅｒｔ−ブチルアクリルアミド、Ｎ−イソプロピルアクリルアミド、Ｎ−ブトキシメチルアクリルアミド、Ｎ，Ｎ−ジメチルアクリルアミド、Ｎ，Ｎ−ジエチルアクリルアミド、ジメチルアミノエチルアクリレートメチルクロリド第四級塩、ジメチルアミノエチルアクリレートベンジルクロリド第四級塩、ジメチルアミノエチルアクリレートメチルサルフェート第四級塩、ジメチルアミノエチルメタクリレートメチルサルフェート第四級塩、ジメチルアミノエチルアクリルアミドメチルサルフェート第四級塩、ジメチルアミノプロピルアクリルアミドメチルサルフェート第四級塩、ジメチルアミノプロピルメタクリルアミドメチルサルフェート第四級塩、ジアリルジメチルアンモニウムクロリド、Ｎ−ビニルホルムアミド、ジメチルアミノエチルメタクリレート酸性塩、ジメチルアミノエチルメタクリレートメチルクロリド第四級塩、ジメチルアミノエチルメタクリレート塩化ベンジル第四級塩、メタクリルアミドプロピルトリメチルアンモニウムクロリド、アクリルアミドプロピルトリメチルアンモニウムクロリド、Ｎ，Ｎ’−メチレンビスアクリルアミド、トリアリルアミン、トリアリルアミンの酸性塩、エチレングリコールジメタクリレート、２−（ヒドロキシメチル）アクリル酸、２−ヒドロキシエチルアクリレート、２−ヒドロキシプロピルアクリレート、２−ヒドロキシプロピルメタクリレート、ジエチレングリコールジメタクリレート、トリエチレングリコールジメタクリレート、ポリエチレングリコールジメタクリレート、グリシジルメタクリレート、２−アクリルアミド−２−メチルプロパンスルホン酸若しくはその塩、ビニルアルコール、酢酸ビニル、又はＮ−ビニルピロリドンであり；
ａは、約０．００１〜約１０モルパーセントであり；
ｃは、約１〜約４０モルパーセントであり；
ｆは、約１〜約９７．９９９モルパーセントであり；
ｊは、０〜約９９．９９９モルパーセントであり；
ｔは、０〜約９９．９９９モルパーセントであり；
ｖは、０〜約９７．９９９モルパーセントであり；
ａ、ｊ、及びｔの合計は１００モルパーセントに等しく；
ａ、ｖ、ｆ、及びｃの合計は１００モルパーセントに等しい、
項目２〜１３のいずれか一項に記載の組成物。
［１５］
前記ポリマーは、式ＧａＱｊＷｔ又はＧａＱｖＷｆＳｃを有し、Ｑはアクリル酸である、項目１４に記載の組成物。
［１６］
前記ポリマーは式ＧａＱｊＷｔを有し、Ｑはアクリル酸であり、Ｗはアクリルアミドである、項目１４に記載の組成物。
［１７］
前記ポリマーは式ＧａＱｊＷｔを有し、Ｑはアクリル酸であり、Ｗは２−アクリルアミド−２−メチルプロパンスルホン酸である、項目１４に記載の組成物。
［１８］
前記ポリマーが式ＧａＱｖＷｆＳｃを有し、Ｑはアクリル酸であり、Ｗはアクリルアミドであり、ＳはＮ−スルホメチルアクリルアミドである、項目１４に記載の組成物。
［１９］
アクリル酸と、２−アクリルアミド−２−メチルプロパンスルホン酸と、４−メトキシ−Ｎ−（３−Ｎ’，Ｎ’−ジメチルアミノプロピル）−ナフタルイミド  ２−ヒドロキシ−３−アリルオキシプロピル第四級塩との重合から導かれた水分散性蛍光ポリマーを含む、蛍光マーキング組成物。
［２０］
前記モノマー単位が、構造（ＶＩＩＩ）又は（ＩＸ）：
【化１２】
2017523276.tif 000005
を有し、式中、Ｍは、水素、ナトリウム、カリウム、セシウム、ルビジウム、リチウム、又はアンモニウムであり；ｎは、整数１、２、３、４、６、又は９である、項目１に記載の組成物。
［２１］
構造（ＶＩＩＩ）を有する前記モノマー単位が、８−（アリルオキシ）−１，３，６−ピレントリスルホン酸、又はそのナトリウム塩、カリウム塩、セシウム塩、ルビジウム塩、リチウム塩、若しくはアンモニウム塩である、項目２０に記載の組成物。
［２２］
構造（ＩＸ）を有する前記モノマー単位が、８−（３−ビニルベンジルオキシ）−１，３，６−ピレントリスルホン酸、８−（４−ビニルベンジルオキシ）−１，３，６−ピレントリスルホン酸、又はこれらのナトリウム塩、カリウム塩、セシウム塩、ルビジウム塩、リチウム塩、これらのアンモニウム塩である、項目２０に記載の組成物。
［２３］
前記ポリマーは、蛍光モノマー単位と、重合可能なモノマー単位（Ｂ）、（Ｃ）及び（Ｄ）とのランダムポリマーであり、前記ポリマーが、式ＧｘＢｙ、ＧｘＢｊＣｋ、ＧｘＢｍＤｑ、ＧｘＢｒＣｓＤｔ、又はこれらの組み合わせを有し、
Ｂは、アクリル酸若しくはその塩、メタクリル酸若しくはその塩、マレイン酸若しくはその塩、無水マレイン酸、アクリルアミド、クロトン酸若しくはその塩、又はこれらの組み合わせであり；
Ｃは、メタクリル酸若しくはその塩、マレイン酸若しくはその塩、無水マレイン酸、クロトン酸若しくはその塩、イタコン酸若しくはその塩、アクリルアミド、メタクリルアミド、２−アクリルアミド−２−メチルプロパンスルホン酸若しくはその塩、ポリエチレングリコールモノメタクリレート、ビニルホスホン酸若しくはその塩、スチレンスルホン酸若しくはその塩、ビニルスルホン酸若しくはその塩、３−アリルオキシ−２−ヒドロキシプロパンスルホン酸若しくはその塩、Ｎ−アルキル（メタ）アクリルアミド、ｔ−ブチル（メタ）アクリレート、Ｎ−アルキル（メタ）アクリレート、Ｎ−アルカノール−Ｎ−アルキル（メタ）アクリレート、酢酸ビニル、２−ヒドロキシＮ−アルキル（メタ）アクリレート、アルキルビニルエーテル、アルコキシエチルアクリレート、Ｎ−アルカノール（メタ）アクリルアミド、Ｎ，Ｎ−ジアルキル（メタ）アクリルアミド、１−ビニル−２−ピロリジノン、又はこれらの組み合わせであり；
Ｄは、スルホメチルアクリルアミド、又はスルホエチルアクリルアミドであり；
Ｇは、蛍光モノマー単位であり；
ｊは、約１〜約９８モル％であり；
ｋは、約１．９９９〜約９８モル％であり；
ｍは、約１〜約９５モル％であり；
ｑは、約４．９９９〜約４０モル％であり；
ｒは、約１〜約８９．９９９モル％であり；
ｓは、約１〜約８９．９９９モル％であり；
ｔは、約５〜約４０モル％であり；
ｘは、約０．００１〜約１モル％であり；
ｙは、約９９．０００〜約９９．９９９モル％であり；
ｘ及びｙの合計は１００モル％に等しく；
ｘ、ｊ、及びｋの合計は１００モル％に等しく；
ｘ、ｍ、及びｑの合計は１００モル％に等しく；
ｘ、ｒ、ｓ、及びｔの合計は１００モル％に等しい、
項目２０〜２２のいずれか一項に記載の組成物。
［２４］
前記ポリマーが式ＧｘＢｙを有し、Ｂがアクリル酸又はその塩であるか；
前記ポリマーが式ＧｘＢｊＣｋを有し、Ｂはアクリル酸若しくはその塩であり、Ｃはアクリルアミドであるか；
前記ポリマーが式ＧｘＢｍＤｑを有し、Ｂはアクリル酸若しくはその塩であり、Ｄはスルホメチルアクリルアミドであるか；又は、
前記ポリマーが式ＧｘＢｒＣｓＤｔを有し、Ｂはアクリル酸若しくはその塩であり、Ｃはアクリルアミドであり、Ｄはスルホメチルアクリルアミドである、
項目２３に記載の組成物。
［２５］
前記組成物は、表面から前記組成物を除去した後に、前記組成物が適用された前記表面上に標識を残す程度に十分な量の、前記非蛍光性ポリマー内に封入された、コーティングされた、若しくは取り込まれた蛍光色素；又は前記非蛍光性ポリマーに共有結合した蛍光色素を更に含まない、項目１〜２４のいずれか一項に記載の組成物。
［２６］
前記組成物は、前記非蛍光性ポリマー内に封入された、コーティングされた、若しくは取り込まれた蛍光色素；又は前記非蛍光性ポリマーに共有結合した蛍光色素を更に含まない、項目１〜２５のいずれか一項に記載の組成物。
［２７］
前記溶媒が、水、アルコール、アルキレングリコールアルキルエーテル、ジアルキルエングリコールアルキルエーテル、又はこれらの組み合わせを含む、項目１〜２６のいずれか一項に記載の組成物。
［２８］
前記増粘剤が、キサンタンゴム、グアーゴム、変性グアー、多糖類、アルギナート、加工澱粉、ヒドロキシプロピルセルロース、ヒドロキシプロピルメチルセルロース、カルボキシメチルセルロース、ヒドロキシエチルセルロース、疎水性変性ヒドロキシエチルセルロース、疎水性変性ヒドロキシプロピルセルロース、ポリアクリレート、酢酸ビニル／アルコールコポリマー、カゼイン、ウレタンコポリマー、ジメチコンＰＥＧ−８ポリアクリレート、ポリ（ＤＬ−乳酸−グリコール酸共重合体）、ポリエチレングリコール、ポリプロピレングリコール、ペクチン、又はこれらの組み合わせを含む、項目１〜２７のいずれか一項に記載の組成物。
［２９］
前記組成物が界面活性剤を更に含み、前記界面活性剤は、非イオン性界面活性剤、アニオン性界面活性剤、カチオン性界面活性剤、両性界面活性剤、又はこれらの組み合わせを含む、項目１〜２８のいずれか一項に記載の組成物。
［３０］
前記両性界面活性剤が、アルキルアミンオキシド、Ｎ−アルキルアミノプロピオン酸、Ｎ−アルキル−β−イミノジプロピオン酸、イミダゾリンカルボキシレート、アルキルベタイン、アルキルアミドアミン、アルキルアミドベタイン、アルキルスルテイン、アルキルアンホジアセテート、アルキルアンホアセテート、アルキルスルホベタイン、ポリマースルホベタイン、アンホヒドロキシプロピルスルホネート、ホスファチジルコリン、ホスファチジルエタノールアミン、ホスファチジルセリン、スフィンゴミエリン、アルキルアミドプロピルホスファチジルＰＧ−ジモニウムクロリド、又はこれらの組み合わせを含む、項目２９に記載の組成物。
［３１］
前記非イオン性界面活性剤が、直鎖アルキルアルコキシレート、ポリアルキレンオキシド、アルキルフェノールアルコキシレート、分岐アルコールアルコキシレート、第二級アルコールアルコキシレート、ヒマシ油アルコキシレート、アルキルアミンアルコキシレート、脂肪酸アルコキシレート、ソルビトールオレアートアルコキシレート、脂肪酸アルカノールアミド、アルキルジアルカノールアミド、ポリアルキレングリコールアルキルアミド、又はこれらの組み合わせを含む、項目２９に記載の組成物。
［３２］
前記組成物が、防腐剤、ｐＨ調製剤、又はこれらの組み合わせを更に含む、項目１〜３１のいずれか一項に記載の組成物。
［３３］
前記防腐剤が、フェノキシアルカノール、ベンゾアート塩、アルキルクロロイソチアゾリノン、アルキルイソチアゾリノン、安息香酸塩、ソルビン酸塩、アルキルパラベン、グリセリン、グリコール、尿素、ヒダントイン、ベンザルコニウム塩、又はこれらの組み合わせを含む、項目３２に記載の組成物。
［３４］
前記組成物は、約１〜約３０質量％の前記蛍光ポリマーと；約６０〜約９９質量％の前記溶媒と；約０．０５〜約１質量％の前記増粘剤とを含む、即使用可能な処方である、項目１〜３３のいずれか一項に記載の組成物。
［３５］
前記組成物は、約４〜約２５質量％の前記蛍光ポリマーと；約５０〜約９５質量％の前記溶媒と；約０．１〜約０．４質量％の前記増粘剤と；約０．５〜約１０質量％の界面活性剤とを含む、即使用可能な処方である、項目１〜３３のいずれか一項に記載の組成物。
［３６］
前記組成物は、約８〜約１６質量％の蛍光ポリマーと；約１〜約６質量％の両性界面活性剤と；約０．１〜約０．４質量％の前記増粘剤と；約０．１〜約０．７質量％の防腐剤と；約６７〜約９１質量％の前記溶媒と；任意のｐＨ調製剤とを含む、項目１〜３３のいずれか一項に記載の組成物。
［３７］
場所が洗浄されたかどうか決定する方法であって、前記方法は：
溶媒及び水分散性蛍光ポリマーを含む蛍光マーキング組成物を、環境表面上の場所に適用することと；
前記環境表面を一又は複数回洗浄した後、前記場所に前記蛍光ポリマーが残っているかどうか決定することと
を含み、
前記水分散性蛍光ポリマーは、一つ若しくは複数の重合可能な蛍光モノマー単位と、一つ若しくは複数の重合可能な非蛍光モノマー単位との重合から導かれ、又は蛍光色素と非蛍光性ポリマーとの接合体である、
方法。
［３８］
前記水分散性蛍光ポリマーは、一つ又は複数の重合可能な蛍光モノマー単位と、一つ又は複数の重合可能な非蛍光モノマー単位との重合から導かれる、項目３７に記載の方法。
［３９］
場所が洗浄されたかどうか決定する方法であって、前記方法は、項目１〜３６のいずれか一項に記載の組成物を、環境表面上の場所に適用することと；前記環境表面を一又は複数回洗浄した後、前記場所に蛍光ポリマーが残っているかどうか決定することとを含む、方法。
［４０］
前記方法は、残存する前記蛍光ポリマーが蛍光を発するよう、前記場所を紫外線に暴露することを更に含む、項目３７〜３９のいずれか一項に記載の方法。
［４１］
前記方法は、前記場所を視覚的に観察して、前記蛍光ポリマーが前記場所に残存しているかどうか決定することを更に含む、項目４０に記載の方法。
［４２］
前記方法は、前記組成物の少なくとも一部を乾燥させることを更に含み、前記組成物を除去した後、前記組成物は前記場所に標識を残さない、項目３７〜４１のいずれか一項に記載の方法。
［４３］
前記環境表面を一又は複数回の洗浄した後、前記場所上の前記蛍光ポリマーの存在又は不存在を記録して、データを生成することと；前記データを報告に編集することとをさらに含む、項目３７〜４２のいずれか一項に記載の方法。
［４４］
前記場所は、トイレのハンドル、便座、差込み便器洗浄装置、蛇口ハンドル、ドアノブ若しくはドアハンドル、プッシュプレート、把持プレート、トイレ領域の手摺り、受話器、呼出しボタン、テーブル、椅子座席、椅子の肘掛け、ベッドの横板、ドレープ、室内照明スイッチ、コンピュータマウス、キーボードリストレスト、石鹸ディスペンサー、又はこれらの組み合わせである、項目３７〜４３のいずれか一項に記載の方法。
［４５］
表面が洗浄されたかどうか決定するためのキットであって、前記キットは：
項目１〜３６のいずれか一項に記載の組成物と；
前記組成物を分配するためのディスペンサー、又は前記組成物を表面に適用するためのアプリケーターと
を含む、キット。
［４６］
約３５０〜約４００ｎｍの波長を有する光を放出する紫外線光源を更に含む、項目４５に記載のキット。
［４７］
前記紫外線光源は、約３６５〜約３９５ｎｍの波長を有する光を放出する、項目４６に記載のキット。
【手続補正３】
【補正対象書類名】特許請求の範囲
【補正対象項目名】全文
【補正方法】変更
【補正の内容】
【特許請求の範囲】
【請求項１】
一つ又は複数の重合可能な蛍光モノマー単位、及び一つ又は複数の重合可能な非蛍光モノマー単位の重合から導かれた、水分散性蛍光ポリマーと；
溶媒と；
増粘剤と
を含む、蛍光マーキング組成物であって、
前記ポリマーは、２〜２０００ｋＤａの重量平均分子量を有し、
約３１０〜約４００ｎｍの光吸収スペクトル、及び約４００〜約７５０ｎｍの発光スペクトルを有する、
蛍光マーキング組成物。
【請求項２】
前記蛍光モノマー単位が、構造（Ｉ）、（ＩＩ）、又は（ＩＩＩ）：
【化１】
2017523276.tif 000006
を有し、式中、
ｎは、１〜１０の整数であり；
Ａは、アルキル、アルコキシアルキル、アルキルアミドアルキル、アリール、又は存在せず；Ａが存在しない場合、Ｂは窒素であり、Ｂはイミド窒素に直接結合しており；
Ｂは硫黄又は窒素であり、Ｂが硫黄であるとき、Ｒ１０又はＲ１１のいずれか一方のみ存在し；
Ｄは、酸素、窒素、硫黄、又は存在せず、Ｄが存在しない場合、（ＣＨ２）ｎは環上の炭素に直接結合しており；
Ｒ３及びＲ４は、それぞれ独立して、スルホン酸若しくはその塩、カルボン酸若しくはその塩、アリルオキシ、又はビニルベンジルオキシであり、Ｒ３又はＲ４のうち一方がスルホン酸若しくはその塩、又はカルボン酸若しくはその塩である場合、他方は、アリルオキシ又はビニルベンジルオキシでなければならず；
Ｒ５は、アルキル、アルキルアミノ、ヒドロキシアルキル、又はアリルであり；
Ｒ６及びＲ７は、それぞれ独立してアルキルであり；
Ｒ８は、アリル、アルキル、ビニルベンジル、又は２−ヒドロキシ−３−アリルオキシプロピルであり；
Ｒ９は、水素、アルキル、アルコキシ、ハロゲン、スルホン酸若しくはその塩、ホスホン酸若しくはその塩、ジアルキルアミノ、アリルオキシ、又はビニルベンジルオキシであり；
Ｒ１０及びＲ１１は、それぞれ独立してアルキルであり；
Ｒ１２は、アリル、２−ヒドロキシ−３−アリルオキシプロピル、ビニルベンジル、３−メタクリルアミドプロピル、３−アクリルアミドプロピル、２−アクリルオキシエチル、又は２−メタクリルオキシエチルであり；
Ｘ−はアニオンである、
請求項１に記載の組成物。
【請求項３】
前記蛍光モノマー単位が構造（Ｉ）を有し、かつ４−メトキシ−Ｎ−（３−Ｎ’，Ｎ’−ジメチルアミノプロピル）ナフタルイミド塩化ビニルベンジル第四級塩、４−メトキシ−Ｎ−（３−Ｎ’，Ｎ’−ジメチルアミノプロピル）ナフタルイミド  ２−ヒドロキシ−３−アリルオキシプロピルクロリド第四級塩、若しくは４−メトキシ−Ｎ−（３−Ｎ’，Ｎ’−ジメチルアミノプロピル）ナフタルイミド塩化アリル第四級塩であるか；又は前記蛍光モノマー単位が構造（ＩＩ）を有し、かつＮ−アリル−４−（２−Ｎ’，Ｎ’−ジメチルアミノエトキシ）ナフタルイミドメチルサルフェート第四級塩であるか；又は前記蛍光モノマー単位が構造（ＩＩＩ）を有し、かつ５−アリルオキシ−４’−カルボキシ−１，８−ナフトイレン−１’，２’−ベンゾイミダゾール、若しくは６−ビニルベンジルオキシ−４’−カルボキシ−１，８−ナフトイレン−１’，２’−ベンゾイミダゾールである、請求項２に記載の組成物。
【請求項４】
前記蛍光モノマー単位が、構造（ＩＶ）又は（Ｖ）：
【化２】
2017523276.tif 000007
を有し、式中、
Ａは、アルキル、アルコキシアルキル、アルキルアミドアルキル、アリール、又は存在せず；Ａが存在しない場合、Ｅは窒素であり、Ｅはイミド窒素に直接結合しており；
Ｅは硫黄又は窒素であり、Ｅが硫黄であるとき、Ｒ１又はＲ２のいずれか一方のみ存在し；
Ｄは、アルキル、アルコキシアルキル、アルコキシ、アルキルアミドアルキル、アルキルアミノ、ＮＨ、アリール、又は存在せず；
Ｒは、独立して水素又はアルキルであり；
Ｒ１及びＲ２は、それぞれ独立してアルキルであり；
Ｒ３は、アリル、２−ヒドロキシ−３−アリルオキシプロピル、ビニルベンジル、３−メタクリルアミドプロピル、３−アクリルアミドプロピル、２−アクリルオキシエチル、又は２−メタクリルオキシエチルであり；
Ｒ４は、アリル、アクリル、メタクリル、２−ヒドロキシ−３−アリルオキシプロピル、ビニルベンジル、２−アクリルオキシエチル、及び２−メタクリルオキシエチルであり；
Ｒ５は、それぞれ独立して、水素、ハロゲン、−ＮＯ２−、−Ｃ（Ｏ）ＯＨ若しくはその塩、−ＰＯ（ＯＨ）２若しくはその塩、−ＳＯ２（ＯＨ）若しくはその塩、又は−ＳＯ２（ＮＲ２）であり；
Ｘ−はアニオンであり；
Ｚは、−ＣＨ２−、−Ｃ（Ｏ）、−ＣＲ２−、−ＮＲ−、−ＮＲ２＋−、−Ｎ（ＯＨ）−、−Ｏ−、−Ｓ−、−Ｓ（Ｏ）−、又は−ＳＯ２である、
請求項１に記載の組成物。
【請求項５】
前記蛍光モノマー単位が構造（ＩＶ）を有し、かつスルホン化−Ｎ−（３−Ｎ’，Ｎ’−ジメチルアミノプロピル）ベンゾ（ｋ，ｌ）キサンテン−３，４−ジカルボキシルイミド  ２−ヒドロキシ−３−アリルオキシプロピル第四級塩、スルホン化−Ｎ−（３−Ｎ’，Ｎ’−ジメチルアミノプロピル）ベンゾ（ｋ，ｌ）キサンテン−３，４−ジカルボキシルイミド塩化ビニルベンジル第四級塩、若しくはスルホン化−Ｎ−（３−Ｎ’，Ｎ’−ジメチルアミノプロピル）ベンゾ（ｋ，ｌ）キサンテン−３，４−ジカルボキシルイミド塩化アリル第四級塩であるか；又は前記蛍光モノマー単位が構造（Ｖ）を有し、かつＮ−（３−Ｎ’，Ｎ’−ジメチルアミノプロピル）ベンゾ（ｋ，ｌ）キサンテン−３，４−ジカルボキシルイミド塩化アリル第四級塩である、請求項４に記載の組成物。
【請求項６】
前記蛍光モノマー単位が構造（ＶＩ）又は（ＶＩＩ）：
【化３】
2017523276.tif 000008
を有する、請求項１に記載の組成物。
【請求項７】
前記ポリマーが、蛍光モノマー単位と、重合可能なモノマー単位（Ｑ）、（Ｗ）及び任意の（Ｓ）とのランダムポリマーであり、前記ポリマーは、式ＧａＱｊＷｔ、ＧａＱｖＷｆＳｃ、又はこれらの組み合わせを有し、
Ｇは、蛍光モノマー単位であり；
Ｑは、アクリル酸若しくはその塩、メタクリル酸若しくはその塩、マレイン酸若しくはその塩、クロトン酸若しくはその塩、無水マレイン酸、アクリルアミド、又はアクリルアミドメチルプロパンスルホン酸若しくはその塩であり；
Ｓは、Ｎ−スルホメタクリルアミド、又はＮ−スルホエチルアクリルアミドであり；
Ｑ及びＷの両者は同一ではないという条件の下、Ｗは、アクリル酸若しくはその塩、メタクリル酸若しくはその塩、イタコン酸若しくはその塩、マレイン酸若しくはその塩、無水マレイン酸、クロトン酸若しくはその塩、アクリルアミド、メタクリルアミド、ビニルスルホン酸、スチレンスルホネート、Ｎ−ｔｅｒｔ−ブチルアクリルアミド、Ｎ−イソプロピルアクリルアミド、Ｎ−ブトキシメチルアクリルアミド、Ｎ，Ｎ−ジメチルアクリルアミド、Ｎ，Ｎ−ジエチルアクリルアミド、ジメチルアミノエチルアクリレートメチルクロリド第四級塩、ジメチルアミノエチルアクリレートベンジルクロリド第四級塩、ジメチルアミノエチルアクリレートメチルサルフェート第四級塩、ジメチルアミノエチルメタクリレートメチルサルフェート第四級塩、ジメチルアミノエチルアクリルアミドメチルサルフェート第四級塩、ジメチルアミノプロピルアクリルアミドメチルサルフェート第四級塩、ジメチルアミノプロピルメタクリルアミドメチルサルフェート第四級塩、ジアリルジメチルアンモニウムクロリド、Ｎ−ビニルホルムアミド、ジメチルアミノエチルメタクリレート酸性塩、ジメチルアミノエチルメタクリレートメチルクロリド第四級塩、ジメチルアミノエチルメタクリレート塩化ベンジル第四級塩、メタクリルアミドプロピルトリメチルアンモニウムクロリド、アクリルアミドプロピルトリメチルアンモニウムクロリド、Ｎ，Ｎ’−メチレンビスアクリルアミド、トリアリルアミン、トリアリルアミンの酸性塩、エチレングリコールジメタクリレート、２−（ヒドロキシメチル）アクリル酸、２−ヒドロキシエチルアクリレート、２−ヒドロキシプロピルアクリレート、２−ヒドロキシプロピルメタクリレート、ジエチレングリコールジメタクリレート、トリエチレングリコールジメタクリレート、ポリエチレングリコールジメタクリレート、グリシジルメタクリレート、２−アクリルアミド−２−メチルプロパンスルホン酸若しくはその塩、ビニルアルコール、酢酸ビニル、又はＮ−ビニルピロリドンであり；
ａは、約０．００１〜約１０モルパーセントであり；
ｃは、約１〜約４０モルパーセントであり；
ｆは、約１〜約９７．９９９モルパーセントであり；
ｊは、０〜約９９．９９９モルパーセントであり；
ｔは、０〜約９９．９９９モルパーセントであり；
ｖは、０〜約９７．９９９モルパーセントであり；
ａ、ｊ、及びｔの合計は１００モルパーセントに等しく；
ａ、ｖ、ｆ、及びｃの合計は１００モルパーセントに等しい、
請求項２〜６のいずれか一項に記載の組成物。
【請求項８】
前記ポリマーは、式ＧａＱｊＷｔ又はＧａＱｖＷｆＳｃを有し、Ｑはアクリル酸であるか；式ＧａＱｊＷｔを有し、Ｑはアクリル酸であり、Ｗはアクリルアミドであるか；前記ポリマーは式ＧａＱｊＷｔを有し、Ｑはアクリル酸であり、Ｗは２−アクリルアミド−２−メチルプロパンスルホン酸であるか；前記ポリマーが式ＧａＱｖＷｆＳｃを有し、Ｑはアクリル酸であり、Ｗはアクリルアミドであり、ＳはＮ−スルホメチルアクリルアミドである、請求項７に記載の組成物。
【請求項９】
前記蛍光モノマー単位が、構造（ＶＩＩＩ）又は（ＩＸ）：
【化４】
2017523276.tif 000009
を有し、式中、Ｍは、水素、ナトリウム、カリウム、セシウム、ルビジウム、リチウム、又はアンモニウムであり；ｎは、整数１、２、３、４、６、又は９である、請求項１に記載の組成物。
【請求項１０】
構造（ＶＩＩＩ）を有する前記蛍光モノマー単位が、８−（アリルオキシ）−１，３，６−ピレントリスルホン酸、又はそのナトリウム塩、カリウム塩、セシウム塩、ルビジウム塩、リチウム塩、若しくはアンモニウム塩であるか；又は構造（ＩＸ）を有する前記蛍光モノマー単位が、８−（３−ビニルベンジルオキシ）−１，３，６−ピレントリスルホン酸、８−（４−ビニルベンジルオキシ）−１，３，６−ピレントリスルホン酸、又はこれらのナトリウム塩、カリウム塩、セシウム塩、ルビジウム塩、リチウム塩、若しくはアンモニウム塩である、請求項９に記載の組成物。
【請求項１１】
前記ポリマーは、蛍光モノマー単位と、重合可能なモノマー単位（Ｂ）、（Ｃ）及び（Ｄ）とのランダムポリマーであり、前記ポリマーが、式ＧｘＢｙ、ＧｘＢｊＣｋ、ＧｘＢｍＤｑ、ＧｘＢｒＣｓＤｔ、又はこれらの組み合わせを有し、
Ｂは、アクリル酸若しくはその塩、メタクリル酸若しくはその塩、マレイン酸若しくはその塩、無水マレイン酸、アクリルアミド、クロトン酸若しくはその塩、又はこれらの組み合わせであり；
Ｃは、メタクリル酸若しくはその塩、マレイン酸若しくはその塩、無水マレイン酸、クロトン酸若しくはその塩、イタコン酸若しくはその塩、アクリルアミド、メタクリルアミド、２−アクリルアミド−２−メチルプロパンスルホン酸若しくはその塩、ポリエチレングリコールモノメタクリレート、ビニルホスホン酸若しくはその塩、スチレンスルホン酸若しくはその塩、ビニルスルホン酸若しくはその塩、３−アリルオキシ−２−ヒドロキシプロパンスルホン酸若しくはその塩、Ｎ−アルキル（メタ）アクリルアミド、ｔ−ブチル（メタ）アクリレート、Ｎ−アルキル（メタ）アクリレート、Ｎ−アルカノール−Ｎ−アルキル（メタ）アクリレート、酢酸ビニル、２−ヒドロキシＮ−アルキル（メタ）アクリレート、アルキルビニルエーテル、アルコキシエチルアクリレート、Ｎ−アルカノール（メタ）アクリルアミド、Ｎ，Ｎ−ジアルキル（メタ）アクリルアミド、１−ビニル−２−ピロリジノン、又はこれらの組み合わせであり；
Ｄは、スルホメチルアクリルアミド、又はスルホエチルアクリルアミドであり；
Ｇは、蛍光モノマー単位であり；
ｊは、約１〜約９８モル％であり；
ｋは、約１．９９９〜約９８モル％であり；
ｍは、約１〜約９５モル％であり；
ｑは、約４．９９９〜約４０モル％であり；
ｒは、約１〜約８９．９９９モル％であり；
ｓは、約１〜約８９．９９９モル％であり；
ｔは、約５〜約４０モル％であり；
ｘは、約０．００１〜約１モル％であり；
ｙは、約９９．０００〜約９９．９９９モル％であり；
ｘ及びｙの合計は１００モル％に等しく；
ｘ、ｊ、及びｋの合計は１００モル％に等しく；
ｘ、ｍ、及びｑの合計は１００モル％に等しく；
ｘ、ｒ、ｓ、及びｔの合計は１００モル％に等しい、
請求項９又は１０のいずれか一項に記載の組成物。
【請求項１２】
前記ポリマーが式ＧｘＢｙを有し、Ｂがアクリル酸又はその塩であるか；
前記ポリマーが式ＧｘＢｊＣｋを有し、Ｂはアクリル酸若しくはその塩であり、Ｃはアクリルアミドであるか；
前記ポリマーが式ＧｘＢｍＤｑを有し、Ｂはアクリル酸若しくはその塩であり、Ｄはスルホメチルアクリルアミドであるか；又は、
前記ポリマーが式ＧｘＢｒＣｓＤｔを有し、Ｂはアクリル酸若しくはその塩であり、Ｃはアクリルアミドであり、Ｄはスルホメチルアクリルアミドである、
請求項１１に記載の組成物。
【請求項１３】
前記組成物は、前記非蛍光性ポリマー内に封入された、コーティングされた、若しくは取り込まれた蛍光色素；又は前記非蛍光性ポリマーに共有結合した蛍光色素を更に含まない、請求項１に記載の組成物。
【請求項１４】
場所が洗浄されたかどうか決定する方法であって、前記方法は：
溶媒及び水分散性蛍光ポリマーを含む蛍光マーキング組成物を、環境表面上の場所に適用することと、前記環境表面を一若しくは複数回洗浄した後、前記場所に前記蛍光ポリマーが残っているかどうか決定することと
を含み、
前記水分散性蛍光ポリマーは、一つ若しくは複数の重合可能な蛍光モノマー単位と、一つ若しくは複数の重合可能な非蛍光モノマー単位との重合から導かれ、又は蛍光色素と非蛍光性ポリマーとの接合体である、方法；又は
前記組成物を、環境表面上の場所に適用することと、前記環境表面を一若しくは複数回洗浄した後、前記場所に蛍光ポリマーが残っているかどうか決定することとを含む、方法。
【請求項１５】
場所が洗浄されたかどうか決定する方法であって、前記方法は、請求項１〜１３のいずれか一項に記載の組成物を、環境表面上の場所に適用することと；前記環境表面を一又は複数回洗浄した後、前記場所に蛍光ポリマーが残っているかどうか決定することとを含む、方法。
【請求項１６】
表面が洗浄されたかどうか決定するためのキットであって、前記キットは：
請求項１〜１３のいずれか一項に記載の組成物と；
前記組成物を分配するためのディスペンサー、又は前記組成物を表面に適用するためのアプリケーターと
を含む、キット。
【請求項１７】
アクリル酸と、２−アクリルアミド−２−メチルプロパンスルホン酸と、４−メトキシ−Ｎ−（３−Ｎ’，Ｎ’−ジメチルアミノプロピル）−ナフタルイミド  ２−ヒドロキシ−３−アリルオキシプロピル第四級塩との重合から導かれた水分散性蛍光ポリマーを含む、蛍光マーキング組成物。